【事件の表示】
　特許第２８２７０８６号「常温架橋型水性２液型塗料用樹脂組成物」の請求項１ないし５に係る特許に対する特許異議の申立てについて、次のとおり決定する。
【結　論】
　訂正を認める。
　特許第２８２７０８６号の請求項１ないし２に係る特許を維持する。
【理　由】
I　手続の経緯
　本件特許第２８２７０８６号発明は、平成６年８月１２日（優先権主張、平成５年８月２５日）に特許出願され、平成１０年９月１８日にその特許の設定登録がなされ、その後、寺田雅子による特許異議の申立てがあり、取消理由の通知がなされ、その指定期間内である平成１１年１２月１５日に訂正請求がなされたものである。
II　訂正の適否についての判断
１　訂正の内容
　本件訂正は、（ａ）訂正前の特許請求の範囲請求項１、２及び４を削除し、訂正前の請求項３のうち請求項２を引用した部分のみを新たに請求項１とし、さらに、「（メタ）アクリル酸の炭素数９〜３０の高級アルキルエステルモノマー」を「（メタ）アクリル酸の炭素数１２〜２６の高級アルキルエステルモノマー」に、また、「共重合して」を「溶液重合又は塊状重合で共重合して」に訂正するとともに、訂正前の請求項５を請求項２に訂正し、併せて（ｂ）発明の詳細な説明の該当個所を上記訂正と整合させるべく訂正したものである。
２　訂正の目的の適否、新規事項の有無及び拡張・変更の存否
　上記（ａ）の訂正は、特許請求の範囲の請求項を削除するものであり、また、（メタ）アクリル酸エステルのアルコール部分の炭素数を限定するとともに、さらに、共重合の方法をを溶液重合又は塊状重合に限定するものであるから、特許請求の範囲の減縮を目的とするものである。そして、この訂正の根拠は、訂正前の明細書における「該長鎖モノマーは、（メタ）アクリル酸の・・・好ましくはＣ１２〜Ｃ２６・・・のアルキルエステルである。」（本件特許公報３頁６欄４９行〜４頁７欄２行）、「公知の溶液重合、塊状重合などの重合方法を用いて共重合して」（同３頁６欄２、３行）との記載に基づくものである。また、上記（ｂ）の訂正は、発明の詳細な説明の記載を特許請求の範囲の訂正に整合させたものであるから、明りょうでない記載の釈明を目的とするものである。したがって、上記（ａ）、（ｂ）の訂正は、願書に添付した明細書に記載した事項の範囲内のものであり、かつ、実質上特許請求の範囲を拡張し、又は変更するものではない。
３　独立特許要件の判断
（１）本件発明
　訂正後の特許請求の範囲の請求項１、２に係る発明は、次の事項により特定されるものである。
「【請求項１】カルボニル基含有不飽和モノマー５〜４０重量％、カルボキシル基含有不飽和モノマー１〜１５重量％、（メタ）アクリル酸の炭素数１２〜２６の高級アルキルエステルモノマー５〜４０重量％及びその他の不飽和モノマー５〜８９重量％よりなる単量体混合物を溶液重合又は塊状重合で共重合してなる数平均分子量５００〜１５０，０００の共重合体をアルカリで中和し、水に溶解または分散し、ｐＨを７以上に調整したコロイダルディスパージョン又は分散型エマルジョン（Ａ）と、該（Ａ）に含まれるカルボニル基含有量に対して０．０５〜１．０モル当量の炭素数１〜５の易水溶性ジヒドラジド化合物（Ｂ）の２液からなる常温架橋型水性２液型塗料用樹脂組成物。
【請求項２】ジヒドラド化合物（Ｂ）は、次の一般式（１）または一般式（２）で表される化合物および
一般式（１）
一般式（２）
（ｎ＝０〜３）、マロン酸ジヒドラジド、マレイン酸ジヒドラジド、イタコン酸ジヒドラジド及びフマール酸ジヒドラジドから選ばれる１または２以上である、請求項１に記載の常温架橋型水性２液型塗料用樹脂組成物。」
（２）引用刊行物等に記載された事項
　刊行物１（特開平３−６８６６９号公報、甲第１号証）には「不飽和カルボン酸（Ａ）の２〜５０重量部、ケトン基又はアルデヒド基から選ばれる少なくとも１種のカルボニル基含有不飽和化合物（Ｂ）の１〜３０重量部及びそれらと共重合可能な単量体（Ｃ）の２０〜９７重量部からなる単量体を、極性溶媒（Ｄ）中で、油溶性重合開始剤（Ｅ）を用いて溶液重合することにより得られる共重合体を、アルカリ水溶液（Ｆ）で中和、水性化してなる水性重合体［I］に、少くとも２個のヒドラジノ基を有するヒドラジン化合物［II］を配合してなる貯蔵安定性に優れた水性樹脂組成物。」（特許請求の範囲請求項１）、「［I］に配合する少くとも２個のヒドラジノ基を有するヒドラジン化合物［II］の使用量は共重合体に含まれるカルボニル基１モルに対し０．２〜１．５モルで、好ましくは０．３〜０．５モルである。該化合物は具体的には脂肪酸ジカルボン酸ヒドラジド例えば蓚酸ジヒドラジド、マロン酸ジヒドラジド、こはく酸ジヒドラジド、・・・アジピン酸ジヒドラジドが好適である。」（５頁右上欄５行〜左下欄８行）と記載され、また、上記水性重合体［I］の製造に用いる共重合可能な単量体（Ｃ）の具体例として、１〜８個の炭素原子を有する（メタ）アクリル酸エステル、酢酸ビニル、スチレン、アクリロニトリル等が挙げられ、これらの単量体は用途に応じて単独又は併用できることが記載されている（３頁右下欄１１行〜４頁左上欄末行）。
　刊行物２（J.B.HENDRICKSON他２名著「ORGANIC CHEMISTRY 」3rd edn.ｐ470-471（1970）McGRAW-HILL KOGAKUSHA,LTD、甲第２号証）には「直接的な加水分解では、オキシム、セミカルバゾン、ヒドラゾンからのアルデヒドあるいはケトンの再成は、困難である。その理由は、本反応においては、平衡常数が縮合体の生成の方に有利に働いているからである。」（４７０頁１６〜１８行）と記載されている。
  先願明細書（特願平４−５１０８８号（特開平５−２４７３７６号参照）、甲第３号証）には「水性媒体中に、（ａ）エチレン性不飽和カルボン酸２〜２０重量％（ｂ）アクリル酸又はメタクリル酸の炭素数１〜１０のアルキルエステル、ビニル芳香族化合物、ハロゲン化ビニル、飽和カルボン酸ビニルエステル、アクリロニトリル、メタクリロニトリル、エチレン、ブタジエンからなる群より選ばれた単量体４０〜９８重量％（ｃ）その他の単量体０〜４０％からなる単量体混合物の共重合によって得られた共重合体樹脂が、アルカリ及び／又は有機溶剤の添加によりその５重量％以上が可溶化して存在している無機多孔質基材用水性下塗剤。」（特許請求の範囲請求項１）、「共重合体樹脂の耐水性を向上させるために、・・・さらに分子中に少なくとも２個のヒドラジノ基を有するヒドラジン誘導体を添加することが効果的である。」（５頁７欄２〜８行）と記載されている。
　刊行物４（特開昭５５−１４７５６２号公報、甲第４号証）には「硬質支持体に塗るために適応させた環境または低温度硬化性ポリマー組成物においてその組成物が、ａ．１）約０．２５ないし約３５重量％の重合性アルデヒド、および２）α，βーエチレン系不飽和カルボン酸、メタクリル酸（Ｃ１−Ｃ２４）アルキル、アクリル酸（Ｃ１−Ｃ２４）アルキル、ハロゲン化ビニリデン、ハロゲン化ビニル、（メタ）アクリロニトリル、・・・・、スチレン・・・から成る群から選び・・・・少なくとも一つの共重合性モノエチレン系不飽和モノマー、を含むモノマー混合物から重合させたポリマー；および
　ｂ．H2N-NH-C(O)-R-C(O)-NH-NH2の式によって表されるジカルボン酸ビスーヒドラジド・・・を含む硬化剤を含むことを特徴とするポリマー組成物。」（特許請求の範囲第１項）、「本発明のポリマーは通例の乳化または溶液重合技法によって造ることができる。」（６頁右上欄２〜３行）と記載され、実施例２０には、ヒドラジドとアルデヒド基の割合を１：１になるような相対的割合でエマルジョンポリマー中に硬化剤を配合し、生じた混合物を濃厚（２８％）水酸化アンモニウムの添加によってｐＨ＝９．５の塩基性にすると記載され、その評価の結果は次の表IVに示されている。そして、表IV中には、アクリル酸ブチル／メタクリル酸メチル／メタクリル酸／（メタ）アクロレインからなるアルデヒドコポリマーＡ〜Ｄとアジピンジヒドラジド又は蓚酸ジヒドラジドとの配合物が記載され、また、他の実施例において、（メタ）アクリル酸／（メタ）アクロレインと併用している（メタ）アクリル酸のアルキルエステルとしては炭素数４以下の低級アルキルエステルが記載されている。
（３）対比・判断
（ア）特許法第２９条第１項第３号違反について
　本件請求項１に係る発明（以下「本件第１発明」という。）と刊行物１、４に記載された発明を対比する。
　刊行物１には、不飽和カルボン酸、ケトン基又はアルデヒド基から選ばれる少なくとも１種のカルボニル基含有不飽和化合物及びそれらと共重合可能な単量体からなる単量体を、溶液重合することにより得られる共重合体をベースとする、貯蔵安定性に優れた水性樹脂組成物が記載され、該共重合可能な単量体として、１〜８個の炭素原子を有する（メタ）アクリル酸エステルが例示されているが、本件第１発明の必須の構成である、（メタ）アクリル酸の炭素数１２〜２６の高級アルキルエステルを使用することについて記載も示唆もされていない。
　また、刊行物４には、重合性アルデヒド、α，βーエチレン系不飽和カルボン酸、メタクリル酸（Ｃ１−Ｃ２４）アルキル、アクリル酸（Ｃ１−Ｃ２４）アルキル・・・の群から選んだ少なくとも一つの共重合性モノエチレン系不飽和モノマーを含むモノマー混合物から重合させたポリマー、及びジカルボン酸ビスーヒドラジドの硬化剤を含むポリマー組成物が記載され、該（メタ）クリル酸（Ｃ１−Ｃ２４）アルキルとして、具体的には、（メタ）アクリル酸の炭素数１〜３の低級アルキルエステルが使用されている。
　次に、本件発明の明細書について検討する。
　本件訂正明細書には「本発明は、水性樹脂組成物で溶剤型２液型ウレタン塗料と同等の硬度、物性、光沢、耐溶剤性を示すと同時に特に耐水性に優れた常温架橋型塗料用樹脂組成物を得ることを目的とする」（２頁２６〜２８行）、「（Ａ）成分における共重合体のモノマー成分として、（メタ）アクリル酸の炭素数１２〜２６の高級アルキルエステルである長鎖モノマー・・・を使用することによって、塗膜中に多くの親水成分があっても、疎水成分である長側鎖間の絡み合いによって、塗膜の耐水性、付着性を改良することが出来る。」（４頁１５〜１９行）、「本発明において共重合成分として用いられる長鎖モノマーは、塗膜の耐水性、金属面への水浸漬後の付着性を改良するもので、（メタ）アクリル酸の炭素数１２〜２６の高級アルキルエステルが挙げられる。このような長鎖モノマーは、Ｃ１２以上の長鎖アルキル基を有していることにより、疎水性である側鎖が良く絡み合って塗膜の耐水性を著しく向上させる。」（５頁２６行〜６頁１行）、「実施例から明らかなように、ｐＨ７以上にアルカリで調整した（メタ）アクリル酸の炭素数１２〜２６の高級アルキルエステルを共重合体成分とする分散型エマルジョンに・・・塗料用樹脂組成物は、常温乾燥で硬度、光沢、耐溶剤性等の性能に優れると同時に特に耐水性に優れた塗膜を付与する。」（１０頁下から５〜１行）と記載されている。
　また、当審の審尋に対する平成１２年１０月１３日付け回答書によれば、
（メタ）アクリル酸のアルコールの炭素数が８以下であると、金属面への水浸漬後の付着性が不良であり、１２以上となると良好になることが比較試験により示されている（３頁表１参照。）。
　以上の事実によれば、本件第１発明は、（メタ）アクリル酸の炭素数１２〜２６の高級アルキルエステルを共重合体成分とすることにより、常温乾燥で硬度、光沢、耐溶剤性等の性能に優れると同時に特に耐水性に優れた塗膜を得ることができるものと認められる。
　そうすると、刊行物１には、共重合体成分として、（メタ）アクリル酸の炭素数１２〜２６の高級アルキルエステルを使用することについて記載されていないこと、刊行物４には、（メタ）アクリル酸の炭素数１〜２４のアルキルエステルを使用することが一応記載されているが、（メタ）アクリル酸の炭素数１２〜２６の高級アルキルエステルを使用した具体例はないこと、また、上記したように、（メタ）アクリル酸の炭素数１２〜２６の高級アルキルエステルを用いたことにより、特に耐水性に優れた塗膜が得られることに照らせば、刊行物１、４には、本件第１発明の上記技術的課題及びその課題解決のため、共重合体成分として、（メタ）アクリル酸の炭素数１２〜２６の高級アルキルエステルを使用するという技術的思想が開示されているとはいえない。
　したがって、本件第１発明は刊行物１、４に記載された発明であるとはいえない。
　また、本件請求項２に係る発明は、本件第１発明を更に技術的に限定したものであるから、上記と同様な理由により、刊行物１、４に記載された発明であるとはいえない。
（イ）特許法第２９条第２項違反について
　本件第１発明と刊行物１、２及び４に記載された発明を対比する。
　刊行物２には、カルボニルとジヒドラジドとの一般的な反応性について記載されているのみで、本件第１発明の構成について何ら触れるものではない。
　そうすると、本件第１発明は、刊行物１、２及び４記載の発明とは、それぞれ構成上の相違が存在し、そして、本件第１発明の効果も、上記したように、顕著なものであるから、本件第１発明は、これら刊行物を組み合わせても、当業者が容易に想到し得たものとはいえない。
　また、本件請求項２に係る発明は、本件第１発明を更に技術的に限定したものであるから、上記と同様な理由により、刊行物１、２及び４に記載された発明に基づいて当業者が容易に想到し得たものとはいえない。
（ウ）特許法第２９条の２違反について
　本件第１発明と先願明細書に記載された発明を対比する。
　先願明細書には、共重合体成分として、（メタ）アクリル酸の炭素数１〜１０のアルキルエステルを使用することが記載されているのみで、（メタ）アクリル酸の炭素数１２〜２６の高級アルキルエステルを使用することについて記載も示唆もされていない。
　したがって、本件第１発明と先願明細書に記載された発明とは、構成上の相違が認められるから、両者が同一であるとはいえない。
  また、本件請求項２に係る発明は、本件第１発明を更に技術的に限定したものであるから、上記と同様な理由により、先願明細書に記載された発明と同一であるとはいえない。
　よって、本件請求項１ないし２に係る発明は、特許出願の際独立して特許を受けることができるものである。
（４）むすび
　以上のとおりであるから、本件訂正は、特許法第１２０条の４第２項及び同条第３項で準用する第１２６条第２項から４項の規定に適合するので、当該訂正を認める。
III　異議申立てについての判断
１　異議申立ての理由の概要
　異議申立人は、（１）訂正前の請求項１、２、４及び５に係る発明は、甲第１、４号証に記載された発明であるから、特許法第２９条第１項第３号に該当し、特許を受けることができない、（２）訂正前の請求項１、３、４及び５に係る発明は、甲第１、２及び号証に記載された発明に基づいて当業者が容易に発明をすることができたものであるから、特許法第２９条第２項の規定により、特許を受けることができない、（３）訂正前の請求項２及び５に係る発明は、甲第３号証に記載された発明と同一であるから、特許法第２９条の２の規定により、特許を受けることができない旨主張している。
２　判断
　異議申立人の主張がいずれも採用できないことは、上記II３から明らかである。
３　むすび
　以上のとおりであるから、特許異議申立ての理由及び証拠によっては、本件請求項１ないし２に係る発明の特許を取り消すことはできない。
　また、他に本件請求項１ないし２に係る発明の特許を取り消すべき理由を発見しない。
　よって、結論のとおり決定する。
【異議決定日】
平成１２年１０月３０日（２０００．１０．３０）
【訂正の要旨】
訂正の要旨
　本件訂正は、（１）特許請求の範囲の減縮を目的として、訂正前の特許請求の範囲請求項１、２及び４を削除し、訂正前の請求項３のうち請求項２を引用した部分のみを新たに請求項１とし、さらに、「（メタ）アクリル酸の炭素数９〜３０の高級アルキルエステルモノマー」を「（メタ）アクリル酸の炭素数１２〜２６の高級アルキルエステルモノマー」に、また、「共重合して」を「溶液重合又は塊状重合で共重合して」に訂正するとともに、訂正前の請求項５を請求項２に訂正し、併せて（２）明りょうでない記載の釈明を目的として、発明の詳細な説明の記載の該当個所を上記訂正と整合させるべく訂正したものである。
（５４）【発明の名称】
常温架橋型水性２液型塗料用樹脂組成物
（５７）【特許請求の範囲】
　【請求項
１
１２〜２６
溶液重合又は塊状重合で
　【請求項
２
さ
一般式（１）
　【化１】
一般式（２）
　【化２】
（ｎ＝０〜３）、マロン酸ジヒドラジド、マレイン酸ジヒドラジド、イタコン酸ジヒドラジド及びフマール酸ジヒドラジドから選ばれる１または２以上である、請求項１に記載された常温架橋型水性２液型塗料用樹脂組成物。
【発明の詳細な説明】
　【０００１】
　　【産業上の利用分野】
　本発明は、硬度、物性、光沢、耐溶剤性、耐水性等に優れる塗膜を形成することができる常温架橋型水性２液型塗料用樹脂組成物に関するものである。
　　　【０００２】
　　【従来の技術】
　エマルジョン塗料から形成される塗膜の欠点は、高温状態で粘着性を示すこと、耐溶剤性及び充分に粒子が融合する以前の初期耐水性が劣ることなどである。これらの性質を改良するために、架橋基として、エマルジョンにカルボニル基を導入し、架橋剤としてジヒドラジドを加えて架橋することが行われている。このようなエマルジョンを利用する方法として、カルボニル基をエマルジョン粒子内に入れ、エマルジョン粒子の表面をうまくコントロールして、塗料状態で架橋剤との接触を防いで一液タイプの塗料にする方法が例えば特開平４−３７２６７４号に提案されている。また、最近ではエマルジョンの一部を可溶化処理して、密着性、耐水性を改良する方法が特開平５−９８０７１号に開示されている。
　しかしながら、このような界面活性剤を使用したエマルジョン重合法によって作ったエマルジョンを用いて、粒子を融合させて塗膜を形成させるものでは、溶剤型２液型ウレタン塗料用樹脂組成物に匹敵するような硬度、物性、光沢、耐溶剤性等をかねそなえた塗膜性能を付与することが出来ない。
　このような溶剤型２液型ウレタン塗料の性質を得るためには、親水成分を内蔵したポリマーを水に分散したコロイダルディスパージョンあるいは分散型のエマルジョンのような造膜の主体が架橋反応であるような樹脂を用いる必要がある。この場合には、はっきりした粒子状態ではないので前記したような粒子を利用する１液型塗料にすることが出来ず、２液型の塗料とならざるを得ない。
　　　【０００３】
　　【発明が解決しようとする課題】
　本発明は、水性樹脂組成物で溶剤型２液型ウレタン塗料と同等の硬度、物性、光沢、耐溶剤性を示すと同時に特に耐水性に優れた常温架橋型塗料用樹脂組成物を得ることを目的とするものである。
　　　【０００４】
　　【課題を解決するための手段】
　本発明者は、２液型の塗料用水性樹脂組成物で溶剤型２液型塗料に匹敵する性能を有する塗料用樹脂組成物を作ることを目的に、分散型水性樹脂中のカルボニル基とジヒドラジドとの架橋反応について鋭意研究を進めた結果、本発明を完成するに至ったものである。
　　　【０００５】
　本発明は、
「
１
１２
２６
溶液重合又は塊状重合で
２
さ
一般式（１）
　　　【０００６】
　【化３】
　　　【０００７】
一般式（２）
　　　【０００８】
　【化４】
　　　【０００９】
（ｎ＝０〜３）、マロン酸ジヒドラジド、マレイン酸ジヒドラジド、イタコン酸ジヒドラジド及びフマール酸ジヒドラジドから選ばれる１または２以上である、１項に記載された常温架橋型水性２液型塗料用樹脂組成物。」に関する。
　　　【００１０】
　　【作用】
　本発明は次の３つの新知見に基いている。
　（１）目的とする高度の性能を出すためには、架橋密度を高くする必要があり、多くの架橋剤を必要とする。その結果、架橋反応が速くなり、可使時間がみじかくなりすぎるが、この時間はｐＨを高めることでコントロール出来る。（２）従来この分野で主に使われてきたアジピン酸ジヒドラジドを使用すると、多く使用した場合乾燥時に表面光沢を損なう。特にｐＨの高い領域でその傾向が強いが、特定の親水性の強いジヒドラジドを使用することによってこの問題を解決することが出来る。（３）（Ａ）成分における共重合体のモノマー成分として、（メタ）アクリル酸の炭素数
１２
２６
　　　【００１１】
　本発明において用いられるコロイダルディスパージョン又は分散型エマルジョン（Ａ）（以下、これらを単に「分散型エマルジョン（Ａ）」と略称する）は、カルボニル基合有不飽和モノマー、カルボキシル基含有不飽和モノマー、長鎖モノマー及びその他の不飽和モノマーの混合物を従来から公知の溶液重合、塊状重合などの重合方法を用いて共重合して得られる重合体をアルカリで中和し、水に溶解又は分散して調製される。
　該分散型エマルジョン（Ａ）は、界面活性剤を使用してエマルジョン重合法によって作られるエマルジョンとは、エマルジョン粒子を形成する重合体の分子量が相当異なる。例えば分散型エマルジョン（Ａ）の数平均分子量は、５００〜１５０，０００好ましくは１，０００〜８０，０００の範囲であることが安定な分散型エマルジョンを得る上で有利である。
　他方、エマルジョン重合法で調製されるエマルジョンの数平均分子量は、一般に１５０，０００〜１，０００，０００さらには一部ゲル状の高分子量のものである。
　　　【００１２】
　本発明の分散型エマルジョン（Ａ）の合成に用いられるカルボニル基含有モノマーは、アクロレイン、ダイアセトンアクリルアミド、ダイアセトンメタクリルアミド、ホルミルスチロール、４−７個の炭素原子を有するビニルアルキルケトン）例えばビニルメチルケトン、ビニルエチルケトン、ビニルブチルケトン）、ジアセトンアクリレート、ジアセトンメタクリレート、アセトニトリルアクリレート、２−ヒドロキシプロピルアクリレートアセチルアセテート、ブタンジオール１，４−アクリレートアセチルアセテート、アクリル（またはメタクリル）オキシアルキルプロペナール、アセトアセトキシエチルメタクリレイト、アセトアセトキシエチルアクリレイト等があげられる。特に好ましいのは、ｐＨによる反応速度のコントロールが容易なダイアセトンアクリルアミド、ダイアセトンメタクリルアミドである。これらの使用量は５〜４０重量％、好ましくは７〜３０重量％、さらに好ましくは１０〜２５重量％である。
　　　【００１３】
　また、カルボキシル基含有モノマーは、水溶性樹脂を合成する際に一般的に使用されるモノマーで、その具体例としては、アクリル酸、メタクリル酸、イタコン酸、マレイン酸などがあげられる。その使用量は、１〜２０重量％、好ましくは２〜１５重量％である。
　また、本発明において共重合成分として用いられる長鎖モノマーは、塗膜の耐水性、金属面への水浸漬後の付着性を改良するもので、（メタ）アクリル酸の炭素数
１２
２６
１２
　該長鎖モノマーは、（メタ）アクリル酸のＣ１２〜Ｃ２６、好ましくはＣ１６〜Ｃ２２のアルキルエステルである。具体例を挙げると、例えば（メタ）アクリル酸、ドデシル（ラウリル）（Ｃ１２）、トリデシル（Ｃ１３）、ヘキサデシル（Ｃ１６）、ヘプタデシル（Ｃ１７）、オクタデシル（ステアリル）（Ｃ１８）、エイコシル（Ｃ２０）ベヘニル（Ｃ２２）などを挙げることが出来る。該長鎖モノマーの使用量は５〜４０重量％である。
　上記３種類のモノマーと共重合するその他のモノマーは特に制限はないが、具体例をあげると、スチレン、炭素数１〜８の側鎖を持ったアクリル酸またはメタクリル酸エステル、アクリロニトリル、ブタジエン、ビニルトルエン、メタクリロニトリル、酢酸ビニル、塩化ビニル、塩化ビニリデン、オレフィン類などである。その使用量は５〜８９重量％、好ましくは２０〜８０重量％である。
　　　【００１４】
　本発明において、架橋剤として使用されるジヒドラジド化合物（Ｂ）は充分な水溶性を持たねばならない。具体例を挙げると次の化学式で表わされるカルボジヒドラジド
　　　【００１５】
　【化５】
　　　【００１６】
　次の一般式で表わされるジヒドラジド
　　　【００１７】
　【化６】
　　　【００１８】
（ｎ＝０〜３）
　その他マロン酸ジヒドラジド、マレイン酸ジヒドラジド、イタコン酸ジヒドラジド、フマール酸ジヒドラジド等である。好ましくは、上記式のｎ＝０又は１であり、特に好ましいのはカルボジヒドラジドである。その使用量はカルボニル基含有量に対して、０．０５〜１モル当量（官能基比としては０．１〜２）、好ましくは０．１〜０．６、さらに好ましくは０．１５〜０．５モル当量である。
　　　【００１９】
　本発明で使用する中和剤は、アンモニア、低分子量アミン、アルカリ金属である。分散型エマルジョン（Ａ）のｐＨは７以上、好ましくは８〜１１に調整する。さらに好ましくは８．５〜１０．５である。
　　　【００２０】
　本発明で使用する架橋剤の量は、上記した範囲より少ないと効果がなく、多すぎても効果が増加するわけではない。ｐＨは、７より低いと反応が早く可使時間がみじかくなりすぎる。
　　　【００２１】
　本発明は常温架橋タイプの水性２液型塗料用樹脂組成物として開発したが、加熱によってさらに架橋を徹底することも出来る。塗料化に際しては、顔料、体質顔料、増粘剤、その他通常の添加物が加えられる。また、これは接着剤等にも応用できる。
　　　【００２２】
　　【実施例】
　以下に実施例をもってさらに詳しく説明する。
　　　【００
２３
１
　５リットルセパラブルフラスコにプロピレングリコールモノエチルエーテル２７０重童部を入れＮ２置換して１１０℃に加熱する。ついで、次に示すモノマー混合物を１．５時間にわたって滴下した。
　アクリル酸　　　　　　　　　　　　　　　　　　　３１．５重量部
　ダイアセトンアクリルアミド　　　　　　　　　　２７０．０重量部
　スチレン　　　　　　　　　　　　　　　　　　　１８０．０重量部
　ステアリルメタクリレイト　　　　　　　　　　　２７０．０重量部
　ｎ−ブチルメタクリレイト　　　　　　　　　　　３４３．５重量部
　ｎ−ブチルアクリレイト　　　　　　　　　　　　　３０．０重量部
　ｉ−ブチルメタクリレイト　　　　　　　　　　　２２５．０重量部
　パーブチル−Ｏ（日本油脂製重合開始剤）　　　　　　２．７重量部
　滴下終了２時間後にふたたびパーブチル−Ｏ　２．７重量部を２時間かけて滴下した。さらに４時間加熱した後、イソプロパノール６７５重量部を加えて冷却した。
　上記生成物にトリエチルアミン５４重童部を加えよく撹拌した後、撹拌下に水１５７５重量部を加えエマルジョン化した。減圧蒸留によって、イソプロパノールと水の一部を除いて、固形分４８．８％、粒子径０．１２μｍ、粘度（２０℃、Ｂ型粘度計、６０ｒｐｍ以下同じ）４６ポイズ、ｐＨ８．９７のエマルジョンを得た。
　　　【００
２４
実施例
２
　実施例
１
　アクリル酸　　　　　　　　　　　　　　　　　　　３１．５重量部
　ダイアセトンアクリルアミド　　　　　　　　　　２７０．０重量部
　スチレン　　　　　　　　　　　　　　　　　　　２７０．０重量部
　ステアリルメタクリレイト　　　　　　　　　　　２７０．０重量部
　ｎ−ブチルメタクリレイト　　　　　　　　　　　５０８．５重量部
　得られたエマルジョンは、固形分４７．８％、粒子径０．１７μｍ、粘度３．３ポイズ、ｐＨ９．０１であった。
　　　【００
２５
実施例
３
　２リットルフラスコを使用して実施例
１
　アクリル酸　　　　　　　　　　　　　　　　　　　１０．５重量部
　ダイアセトンアクリルアミド　　　　　　　　　　　９０．０重量部
　スチレン　　　　　　　　　　　　　　　　　　　　６０．０重量部
　ステアリルメタクリレイト　　　　　　　　　　　　４５．０重量部
　ｎ−ブチルメタクリレイト　　　　　　　　　　　　９４．５重量部
　ｎ−ブチルアクリレイト　　　　　　　　　　　　　７５．０重童部
　ｉ−ブチルメタクリレイト　　　　　　　　　　　　７５．０重量部
　得られたエマルジョンは、固形分４６．７％、粒子径０．０８μｍ、粘度４０ポイズ、ｐＨ８．９９であった。
　　　【００
２６
実施例
４
　実施例
１
　アクリル酸　　　　　　　　　　　　　　　　　　　３１．５重量部
　ダイアセトンアクリルアミド　　　　　　　　　　２７０．０重童部
　スチレン　　　　　　　　　　　　　　　　　　　１８０．０重量部
　ブレンマーＳＬＭＡ＊　　　　　　　　　　　　　２７０．０重量部
　ｎ−ブチルメタクリレイト　　　　　　　　　　　３４３．５重量部
　ｎ−ブチルアクリレイト　　　　　　　　　　　　　３０．０重量部
　ｉ−ブチルメタクリレイト　　　　　　　　　　　２２５．０重量部
　パーブチル−Ｏ　　　　　　　　　　　　　　　　　　２．７重量部
　＊ブレンマーＳＬＭＡ：日本油脂製合成ラウリルメタクリレイト
　得られたエマルジョンは、固形分４８．２％、粒子径０．１１μｍ、粘度４８ポイズ、ｐＨ９．００であった。
　　　【００
２７
　実施例
１
４
１
　　　【００
２８
　　　【００
２９
　（註）　ヒドラジド混合後１日放置したものは、塗膜が割れ試験不能であった。
　　　【００３
０
　　　【発明の効果】
　実施例から明らかなように、ｐＨ７以上にアルカリで調整した
（メタ）アクリル酸の炭素数１２〜２６の高級アルキルエステルを共重合体成分とする